(57)【特許請求の範囲】
【請求項１】
タバコ刻をシガレット巻紙によりロッド状に包んだシガレットロッドと、前記シガレットロッドの一端面に設けられた、フィルタ素材をフィルタ巻取紙によりロッド状に包んだフィルタロッドと、前記フィルタロッドの外周面を覆うとともに前記シガレットロッドの外周面を部分的に覆うチップペーパーとを備え、前記チップペーパーは、感覚刺激剤を担持し、前記フィルタ巻取紙が感覚刺激剤難透過性であるフィルタ付きシガレット。
【請求項２】
前記フィルタ巻取紙が、坪量３０〜６０ｇ／ｍ2の坪量を有するベース紙と、前記ベース紙の少なくとも片面に塗布された水溶性高分子物質を備え、５０，０００〜３００，０００秒の通気抵抗度と２，０００〜４，０００ｇ／ｍ2・２４ｈｒの透湿度を示す耐油紙である請求項１に記載のフィルタ付きシガレット。
【請求項３】
前記香料が冷感剤である請求項１記載のフィルタ付シガレット。
【請求項４】
前記フィルタ素材が、可塑剤フリーである請求項１記載のフィルタ付シガレット。
【発明の詳細な説明】
【技術分野】
【０００１】
本発明は、フィルタ付きシガレットに関する。
【背景技術】
【０００２】
シガレットは、葉タバコ等の香味をたのしむ代表的な喫煙物品である。近年では、喫煙者の嗜好の多様化に応えるべく、シガレットの種々の部位に、タバコ刻が与える香喫味とは異なる感覚刺激剤を添加することが行われている。例えば、特許文献１は、シガレットロッドとフィルタロッドを接続するチップペーパーに冷感剤を添加することを開示している。チップペーパーに添加された冷感剤は、喫煙時にチップペーパーと接触する喫煙者の唇に直接冷感を与えることにより、喫煙者に持続的な爽快感を感じさせることができる。
【先行技術文献】
【特許文献】
【０００３】
【特許文献１】日本国特開２００９−１４８２３３号
【発明の概要】
【発明が解決しようとする課題】
【０００４】
しかしながら、感覚刺激剤を添加したチップペーパーを備えるフィルタ付きシガレットは、保存中に、感覚刺激剤がチップペーパーから、シガレットの他の部位、特にフィルタ中に移行し、チップペーパー上の感覚刺激剤の量が減少してしまう。その結果、喫煙者の唇に直接付与される感覚刺激が弱まる。【０００５】
従って、本発明の目的は、チップペーパーに添加された感覚刺激剤のフィルタへの移行が有意に抑制されたフィルタ付きシガレットを提供することである。
【課題を解決するための手段】
【０００６】
本発明によると、タバコ刻をシガレット巻紙によりロッド状に包んだシガレットロッドと、前記シガレットロッドの一端面に設けられた、フィルタ素材をフィルタ巻取紙によりロッド状に包んだフィルタロッドと、前記フィルタロッドの外周面を覆うとともに前記シガレットロッドの外周面を部分的に覆うチップペーパーとを備え、前記チップペーパーは、感覚刺激剤を担持し、前記フィルタ巻取紙が感覚刺激剤難透過性であるフィルタ付きシガレットが提供される。
【発明の効果】
【０００７】
本発明のフィルタ付きシガレットにおいては、チップペーパーに添加された感覚刺激剤のフィルタへの移行が有意に抑制される。
【図面の簡単な説明】
【０００８】
【図１】図１は、本発明の一つの実施形態に係るフィルタ付きシガレットを示す概略断面図である。
【発明を実施するための形態】
【０００９】
以下、本発明の種々の実施の形態を説明する。
【００１０】
本発明の一実施形態に係るフィルタ付きシガレットは、シガレットロッドと、フィルタロッドと、チップペーパーを備える。シガレットロッドは、タバコ刻と、このタバコ刻をシガレット状（通常、円柱状）に包むシガレット巻紙を備える。フィルタロッドは、フィルタ素材と、このフィルタ素材をロッド状（通常、円柱状）に包むフィルタ巻取紙を備える。フィルタロッドは、シガレットロッドの一端面に、チップペーパーにより取り付けられている。チップペーパーは、フィルタロッド（より詳しくはフィルタ巻取紙）の外周を覆い、かつシガレットロッド（より詳しくはシガレット巻紙）の外周を部分的に覆っている。
【００１１】
シガレットロッドを構成するタバコ刻およびシガレット巻紙は、通常のシガレットに使用されているタバコ刻およびシガレット巻紙と同じである。
【００１２】
チップペーパーも、通常のフィルタ付きシガレットに使用されているチップペーパーと同じであるが、本発明においては、感覚刺激剤を担持している。感覚刺激剤としては、冷感剤が好ましい。冷感剤は、例えば、３−ｌ−メントキシプロパン−１，２−ジオール、Ｎ−エチル−ｐ−メンタン−３−カルボキサミド、３−ｌ−メントキシ−２−メチルプロパン−１，２−ジオール、メントール、メントン、カンファー、プレゴール、イソプレゴール、シネオール、ハッカオイル、ペパーミントオイル、スペアーミントオイル、ユーカリプタスオイル、ｐ−メンタン−３，８−ジオール、２−ｌ−メントキシエタン−１−オール、３−ｌ−メントキシプロパン−１−オール、４−ｌ−メントキシブタン−１−オール、３−ヒドロキシブタン酸メンチル、乳酸メンチル、メントングリセリンケタール、２−（２−ｌ−メンチルオキシエチル）エタノール、グリオキシル酸メンチル、１−（２−ヒドロキシ−４−メチルシクロヘキシル）エタノン、Ｎ−メチル−２，２−イソプロピルメチル−３−メチルブタンアミド、２−ピロリドン−５−カルボン酸メンチル、２−イソプロピル−Ｎ−２，３−トリメチルブチルアミド１，２−プロパンジオールからなる群より選択することができる。冷感剤のような感覚刺激剤は、チップペーパーに塗布することができる。
【００１３】
フィルタロッドを構成するフィルタ素材は、通常のフィルタ付きシガレットに使用されているフィルタ素材と同じであり得る。そのようなフィルタ素材には、セルロースアセテート繊維のトウが含まれる。セルロースアセテート繊維のトウは、トリアセチンのような可塑剤を５〜１０重量％の割合で含んでいてもよい。しかしながら、フィルタ素材は、可塑剤を含んでいない、すなわち可塑剤フリーであることが好ましい。可塑剤は、感覚刺激剤を吸着し、感覚刺激を弱める傾向にある。可塑剤フリーのフィルタ素材としては、（可塑剤を含まない）セルロースアセテート繊維のトウ、ペーパー等を例示することができる。
【００１４】
フィルタ素材とともにフィルタロッドを構成するフィルタ巻取紙は、感覚刺激剤に対し難透過性、すなわち感覚刺激剤を透過させ難いものである。感覚刺激剤難透過性のフィルタ巻取紙としては、プラスチックフィルムやプラスチックフィルムと紙とのラミネート加工紙が考えられるが、これらは、通気性が悪く、例えば、１４〜２０μｍのポリエチレン層を有する通常のラミネート加工紙では水分が難透過性となり従来のたばこと比べて喫味が変化してしまうこともある。また、耐油性と水蒸気透過性を有する耐油紙として知られているフッ素系化合物を用いた加工紙も考えられるが、難分解性であることから地球環境的に望ましくない。かくして、本発明に用いるフィルタ巻取紙は、感覚刺激剤を実質的に透過させないが、水蒸気透過性有し、しかも環境にやさしいグラシン紙やトレーシングペーパー、パーチメント紙（硫酸紙）等が望ましい。特に、坪量３０〜６０ｇ／ｍ2の坪量を有するベース紙と、前記ベース紙の少なくとも片面に塗布された水溶性高分子物質を備え、５０，０００〜３００，０００秒の通気抵抗度と２，０００〜４，０００ｇ／ｍ2・２４ｈｒの透湿度を示す耐油紙をフィルタ巻取紙として用いることが好ましい。このような紙は日本国特許第４５２０１３８号に記載され、日本製紙パピリア株式会社から市販されている。日本国特許第４５２０１３８号によると、かかる耐油紙のベース紙は、ショッパーろ水度８５〜９０°ＳＲの製紙用天然繊維に、光に対する屈折率が１．８〜３．０の填料が繊維に対して２〜１０質量％含まれているもので、５０，０００〜２００，０００秒の透気抵抗度を示す。高分子物質は、酸化デンプン、リン酸エステル化デンプン、アセチル化デンプン、未変性デンプン、カルボキシメチルセルロース塩から選ぶことができ、０．２〜１．０ｇ／ｍ2の割合でベース紙に塗布される。填料としては、ルチル型二酸化チタン（屈折率２．７６）、アナターゼ型二酸化チタン（屈折率２．５２）、酸化ジルコン（屈折率２．４０）、酸化亜鉛（屈折率２．０１）等の無機顔料、二酸化チタン被覆雲母（屈折率２．３）、酸化鉄被覆雲母（屈折率２．９）、二酸化チタン被覆シリカ、二酸化チタン被覆ガラスフレークのような複合顔料等が挙げられる。これらの填料は、製紙用天然繊維に対して２〜１０質量％、好ましくは３〜７質量％内添する。
【００１５】
図１は、本発明の一実施の形態に係るフィルタ付きシガレット１００の概略断面図である。このフィルタ付きシガレット１００は、シガレットロッド１１０、フィルタロッド１２０およびチップペーパー１３０を備える。
【００１６】
シガレットロッド１１０は、タバコ刻１１１をシガレット巻紙１１２によりロッド状（通常、円柱状）に包んだものである。フィルタロッド１２０は、セルロースアセテート繊維のトウなどのフィルタ素材１２１をフィルタ巻取紙１２２によりロッド状（通常、円柱状）に包んだものであり、シガレットロッドとほぼ同じ径を有する。シガレットロッド１１０とフィルタロッド１２０とは、互いに端面と端面が接しており、感覚刺激剤（図示せず）を担持したチップペーパー１３０により固定されている。チップペーパー１３０は、フィルタロッドの外周面を覆い、かつシガレットロッドの外周面を部分的に覆っている。
【００１７】
次に、実施例により本発明を説明するが、本発明は、それら実施例により限定されるものではない。
【００１８】
実施例
下記表１に示す仕様のフィルタを有するシガレットを準備した。比較例のフィルタ付きシガレットは、市販品である。本発明に係るシガレットは、使用したフィルタ巻取紙またはフィルタ素材だけが比較例のフィルタ付きシガレットと異なる。フィルタ巻取紙として使用した５０ＮＦＢは、日本製紙パピリア株式会社から市販されている耐油紙であり、坪量が３５ｇ／ｍ2、ＪＩＳ  Ｐ−８１１７：２００９に従って測定した通気抵抗度が１３０，０００秒、ＪＩＳ  Ｚ０２０８−１９７６に記載の防湿包装材料の透湿度試験方法（カップ法）に従い、温度４０±０．５℃、相対湿度９０±２％の条件下で測定した透湿度が２，７００ｇ／ｍ2・２４ｈｒであった。Ｐ１００００は、日本製紙パピリア株式会社から市販されている通常のフィルタ巻取紙である。
【表１】
0005555812.tif 000002
【００１９】
フィルタ付きシガレットＡ〜Ｃ各３本のチップペーパーに、冷感剤（Ｎ−エチル−ｐ−メンタン−３−カルボキサミド）または（３−ｌ−メントキシプロパン−１，２−ジオール）を塗布し、５５℃の恒温室に所定期間保存した。その後、チップペーパーに残った冷感剤を以下の手法により抽出し、定量した。冷感剤の初期の添加量を１００％としたときの、冷感剤の残留率（３本の平均値）を算出した。結果を下記表２に示す。
【００２０】
＜冷感剤の抽出・定量手法＞
保存後のフィルタ付きシガレットからチップペーパを切り取り、エタノール１０ｍＬを加え、１時間振盪する。振盪後の抽出液に含まれる冷感剤をＧＣ／ＭＳで定量する。
【表２】
0005555812.tif 000003
【００２１】
表２に示す結果から分かるように、本発明のフィルタ付きシガレットは、冷感剤の残留率が比較例のフィルタ付きシガレットにおける冷感剤の残留率よりも大幅に高い。また、フィルタ素材として可塑剤フリーの素材を用いた場合には、上記残留率がさらに向上する。
【図１】
0005555812.tif 000004